(57)【要約】【課題】断熱性及び環境適合性に優れたスチレン系樹脂押出発泡体を提供する。【解決手段】本スチレン系樹脂押出発泡体は、押出方向に沿った断面における所定範囲をサンプリングし、得られたサンプル断面における各気泡の気泡径及び面積を求め、横軸を０．００ｍｍから最大気泡径まで０．０２ｍｍ毎の区間に区分された気泡径とし、縦軸を式（１）で求められる区間毎の面積比とした気泡径分布図において、条件（ａ）及び条件（ｂ）を満たす。【選択図】図２
2008156555.tif 000002
【特許請求の範囲】
【請求項１】
スチレン系樹脂組成物を押出発泡して得られるスチレン系樹脂押出発泡体であって、
上記スチレン系樹脂押出発泡体の押出方向に沿った断面における所定範囲をサンプリングし、得られたサンプル断面における各気泡の気泡径及び面積を求め、横軸を０．００ｍｍから最大気泡径まで０．０２ｍｍ毎の区間に区分された気泡径とし、縦軸を下記式（１）で求められる区間毎の面積比とした気泡径分布図において、以下の条件（ａ）及び条件（ｂ）を満たすスチレン系樹脂押出発泡体。
式（１）：区間毎の面積比＝区間に属する気泡径を有する気泡の面積の和／全気泡の面積の和
条件（ａ）：気泡径の全区間における面積比が複数のピークをなす。
条件（ｂ）：上記複数のピークのうち、気泡径が０．００ｍｍ以上０．０２ｍｍ未満の第１区間から、最も気泡径が小さい区間に存在する第１ピークと該第１ピークに最も近接する第２ピークとの間に存在する最も低い面積比を有する第２区間までに含まれる各区間の面積比の総和が、０．５５〜０．９５である。
【請求項２】
更に、以下の条件（ｃ）を満たす請求項１に記載のスチレン系樹脂押出発泡体。
条件（ｃ）：上記第２区間より気泡径が大きい各区間に存在する気泡の平均気泡径が０．２６ｍｍ以上である。
【請求項３】
更に、以下の条件（ｄ）を満たす請求項１又は２に記載のスチレン系樹脂押出発泡体。
条件（ｄ）：上記スチレン系樹脂押出発泡体の押出方向に沿った断面における所定範囲をサンプリングし、得られた各サンプル断面における気泡の平均気泡径を求め、下記式（２）で求められる気泡異方化率が０．５〜１．５である。
式（２）：気泡異方化率＝厚み方向の平均気泡径／押出方向の平均気泡径
【請求項４】
更に、以下の条件（ｅ）を満たす請求項１から３のいずれかに記載のスチレン系樹脂押出発泡体。
条件（ｅ）：上記複数のピークが、気泡径が０．００ｍｍ以上０．２０ｍｍ未満の区間に存在する少なくとも１つのピークと、気泡径が０．２０ｍｍ以上０．４２ｍｍ未満の区間に存在する少なくとも１つのピークを含む。
【請求項５】
上記スチレン系樹脂組成物は、発泡剤として少なくとも非ハロゲン系発泡剤を含むものである請求項１から４のいずれかに記載のスチレン系樹脂押出発泡体。
【請求項６】
上記非ハロゲン系発泡剤は、少なくとも水を含むものである請求項１から５のいずれかに記載のスチレン系樹脂押出発泡体。
【請求項７】
上記非ハロゲン発泡剤は、更に、炭素数が３〜５の飽和炭化水素を含むものである請求項６に記載のスチレン系樹脂押出発泡体。
【請求項８】
上記飽和炭化水素は、更に、プロパン、ｎ−ブタン、ｉ−ブタンよりなる群から選ばれる少なくとも１つを含むものである請求項７に記載のスチレン系樹脂押出発泡体。
【請求項９】
上記非ハロゲン発泡剤は、更に、エーテルを含むものである請求項７又は８に記載のスチレン系樹脂押出発泡体。
【請求項１０】
ＪＩＳ  Ａ９５１１に規定される方法に従って測定された上記スチレン系樹脂押出発泡体の熱伝導率が、０．０２５Ｗ／ｍＫ以下である請求項１から９のいずれかに記載のスチレン系樹脂押出発泡体。
【請求項１１】
ＪＩＳ  Ａ９５１１に規定される方法に準じて平均温度０℃で測定された上記スチレン系樹脂押出発泡体の熱伝導率が、０．０２３Ｗ／ｍＫ以下である請求項１から１０のいずれかに記載のスチレン系樹脂押出発泡体。
【請求項１２】
上記スチレン系樹脂押出発泡体の押出発泡体密度が２５〜６５ｋｇ/ｍ３である請求項１から１１のいずれかに記載のスチレン系樹脂押出発泡体。
【請求項１３】
上記スチレン系樹脂押出発泡体の厚みが１０〜１５０ｍｍである請求項１から１２のいずれかに記載のスチレン系樹脂押出発泡体。
【請求項１４】
上記スチレン系樹脂押出発泡体は、表面にスキン層を有するものである請求項１から１３のいずれかに記載のスチレン系樹脂押出発泡体。
【発明の詳細な説明】
【技術分野】
【０００１】
本発明は、スチレン系樹脂押出発泡体に関し、特に良好な断熱性を有し、環境性能に優れたスチレン系樹脂押出発泡体に関する。
【背景技術】
【０００２】
スチレン系樹脂押出発泡体は、良好な施工性や断熱特性から、例えば構造物の断熱材として用いられている。スチレン系樹脂押出発泡体の製造方法として、押出発泡成形が公知である。この押出発泡成形は、押出機などを用いてスチレン系樹脂組成物を加熱溶融し、次いで発泡剤を添加して所定の樹脂温度に冷却し、これを低圧領域に押し出すことによりスチレン系樹脂押出発泡体を連続的に製造する。
【０００３】
前述された押出発泡成形に用いられる発泡剤として、フロン類や炭化水素が公知である。フロン類として、例えば、クロロフルオロカーボン（以下、「ＣＦＣ」とも称される。）があげられる。ＣＦＣは、熱伝導率が低く、押出発泡体に残存しやすい性質を有する。したがって、ＣＦＣを用いた押出発泡体は優れた断熱性能を発揮する。
【０００４】
しかし、ＣＦＣがオゾン層を破壊する原因物質であることから、ＣＦＣに代替する発泡剤の使用が試みられている。ＣＦＣの代替品として、例えば、ハイドロクロロフルオロカーボン（以下、「ＨＣＦＣ」とも称される。）やハイドロフルオロカーボン（以下、「ＨＦＣ」とも称される。）が提案されている。しかしながら、ＨＣＦＣやＨＦＣはオゾン層への影響は少ない一方、地球温暖化への影響は依然として大きい。したがって、ＨＣＦＣやＨＦＣの使用量も削減することが望まれている。
【０００５】
特許文献１には、イソブタン及びノルマルブタンを組み合わせた発泡剤が開示されている。イソブタン及びノルマルブタンは、スチレン系樹脂に対して透過性が小さく、オゾン破壊係数がゼロである。したがって、これらを発泡剤とするスチレン系樹脂押出発泡体は環境適合性に優れている。
【０００６】
特許文献２には、発泡剤に水を用いて、添加剤の種類や押出発泡成形の条件などを調整することにより、小気泡と大気泡とが海島状に混在する気泡構造を有する押出発泡体を得ることが開示されている。これにより、発泡剤として炭化水素を使用しても、断熱性に優れ、軽量であり、押出発泡成形性が良好な押出発泡体が得られる。
【０００７】
特許文献３には、小気泡と大気泡とが海島状に混在する気泡構造を有する押出発泡体において、厚み方向の気泡径が０．１０ｍｍ以下の小気泡と、厚み方向の気泡径が０．１５ｍｍ以上０．３０ｍｍ未満の大気泡とから構成され、押出発泡体の切断面において、小気泡及び大気泡の示す総面積の比率が８５％以上であり、かつ、小気泡及び大気泡の占める総面積に対する小気泡の占める総面積の比率が３０〜８０％であり、押出発泡体に１．５重量％以上３．０重量％未満のブタン量が含まれることにより、さらに断熱性が向上されることが開示されている。
【０００８】
特許文献４及び特許文献５には、小気泡と大気泡とが分布したマルチモーダルの押出発泡体、又は２種類以上のセルサイズを有する押出発泡体が開示されている。
【０００９】
【特許文献１】特開平１−１７４５４０号公報
【特許文献２】特開２００１−２０００８７号公報
【特許文献３】特開２００４−１７５８６２号公報
【特許文献４】特表２００４−５１２４０６号公報
【特許文献５】特表２００５−５１４５０６号公報
【発明の開示】
【発明が解決しようとする課題】
【００１０】
特許文献１に発泡剤として開示されているイソブタン及びノルマルブタンは、ＣＦＣやＨＣＦＣと比較して熱伝導率が高い。したがって、発泡剤としてＣＦＣやＨＣＦＣを用いた押出発泡体と比較すると、断熱性に劣るという問題があった。
【００１１】
特許文献２に開示される気泡構造により押出発泡体の断熱性が向上されるが、押出発泡体の用途などを考慮すると、さらなる断熱性の向上が望まれる。
【００１２】
特許文献３では、０．１０ｍｍ超０．１５未満の気泡、及び０．３０ｍｍ以上の気泡は、面積比率で切断面の１５％未満となり、気泡径の範囲が狭くかつ面積比が大きい。これにより、押出発泡体の成形性や機械物性などとのバランスがとり難く、また、前述された数値範囲を満たす押出発泡体を安定的に製造することが難しい傾向にあった。さらには、気泡径の分布について詳細な規定がなく、どの程度の気泡径を有する気泡が、どの程度の割合で分布することにより、押出発泡体の断熱性能が良好となるかについて不明であった。
【００１３】
特許文献４では、確定された大気泡と小気泡を含有するマルチモーダル気泡サイズ分布を有する旨が記載されているのみであり、好ましい数値範囲については開示がない。例えば、実施例の図２に示されている気泡径分布図では、０．００〜０．１５ｍｍ（横軸）における気泡径の分布が示されているが、この範囲は狭くかつ小さいため、軽量かつ断熱性に優れた押出発泡体を得ることは難しいと予想される。
【００１４】
特許文献５では、セルサイズが０．２〜２ｍｍの第１セルと、０．２ｍｍ未満の第２セルとが多数のセルに含まれることが開示されているほかは、すべてのセルがどのようなセルサイズに分布しているかが開示されておらず、好ましいセル分布は不明である。
【００１５】
本発明は、かかる事情に鑑みてなされたものであり、断熱性及び環境適合性に優れたスチレン系樹脂押出発泡体を提供することを目的とする。
【課題を解決するための手段】
【００１６】
本発明者らは、前述された課題を解決するために鋭意研究した結果、スチレン系樹脂押出発泡体が特定の気泡径分布を有することにより、優れた断熱性及び環境適合性が発現されることを見出し、本発明を完成するに至った。
【００１７】
(1)  本発明は、スチレン系樹脂組成物を押出発泡して得られるスチレン系樹脂押出発泡体であって、上記スチレン系樹脂押出発泡体の押出方向に沿った断面における所定範囲をサンプリングし、得られたサンプル断面における各気泡の気泡径及び面積を求め、横軸を０．００ｍｍから最大気泡径まで０．０２ｍｍ毎の区間に区分された気泡径とし、縦軸を下記式（１）で求められる区間毎の面積比とした気泡径分布図において、以下の条件（ａ）及び条件（ｂ）を満たす。
式（１）：区間毎の面積比＝区間に属する気泡径を有する気泡の面積の和／全気泡の面積の和
条件（ａ）：気泡径の全区間における面積比が複数のピークをなす。
条件（ｂ）：上記複数のピークのうち、気泡径が０．００ｍｍ以上０．０２ｍｍ未満の第１区間から、最も気泡径が小さい区間に存在する第１ピークと該第１ピークに最も近接する第２ピークとの間に存在する最も低い面積比を有する第２区間までに含まれる各区間の面積比の総和が、０．５５〜０．９５である。
【００１８】
(2)  上記スチレン系樹脂押出発泡体は、更に、以下の条件（ｃ）を満たすものであってもよい。
条件（ｃ）：上記第２区間より気泡径が大きい各区間に存在する気泡の平均気泡径が０．２６ｍｍ以上である。
【００１９】
(3)  上記スチレン系樹脂押出発泡体は、更に、以下の条件（ｄ）を満たすものであってもよい。
条件（ｄ）：上記スチレン系樹脂押出発泡体の押出方向に沿った断面における所定範囲をサンプリングし、得られた各サンプル断面における気泡の平均気泡径を求め、下記式（２）で求められる気泡異方化率が０．５〜１．５である。
式（２）：気泡異方化率＝厚み方向の平均気泡径／押出方向の平均気泡径
【００２０】
(4)  上記スチレン系樹脂押出発泡体は、更に、以下の条件（ｅ）を満たすものであってもよい。
条件（ｅ）：上記複数のピークが、気泡径が０．００ｍｍ以上０．２０ｍｍ未満の区間に存在する少なくとも１つのピークと、気泡径が０．２０ｍｍ以上０．４２ｍｍ未満の区間に存在する少なくとも１つのピークを含む。
【００２１】
(5)  上記スチレン系樹脂組成物は、発泡剤として少なくとも非ハロゲン系発泡剤を含むものが好適である。
【００２２】
(6)  上記非ハロゲン系発泡剤として、少なくとも水を含むものがあげられる。
【００２３】
(7)  上記非ハロゲン発泡剤として、更に、炭素数が３〜５の飽和炭化水素を含むものがあげられる。
【００２４】
(8)  上記飽和炭化水素として、更に、プロパン、ｎ（ノルマル）−ブタン、ｉ（イソ）−ブタンよりなる群から選ばれる少なくとも１つを含むものがあげられる。
【００２５】
(9)  上記非ハロゲン発泡剤として、更に、エーテルを含むものがあげられる。
【００２６】
(10)  ＪＩＳ  Ａ９５１１に規定される方法に従って測定された上記スチレン系樹脂押出発泡体の熱伝導率が、０．０２５Ｗ／ｍＫ以下であることが好ましい。
【００２７】
(11)  ＪＩＳ  Ａ９５１１に規定される方法に準じて平均温度０℃で測定された上記スチレン系樹脂押出発泡体の熱伝導率が、０．０２３Ｗ／ｍＫ以下であることが好ましい。
【００２８】
(12)  上記スチレン系樹脂押出発泡体の押出発泡体密度が２５〜６５ｋｇ/ｍ３であることが好ましい。
【００２９】
(13)  上記スチレン系樹脂押出発泡体の厚みが１０〜１５０ｍｍであることが好ましい。
【００３０】
(14)  上記スチレン系樹脂押出発泡体は、表面にスキン層を有するものが好ましい。
【発明の効果】
【００３１】
このように本発明によれば、前述された条件（ａ）及び条件（ｂ）を満たす気泡径分布を有するので、断熱性に優れたスチレン系樹脂押出発泡体が得られることができる。このようなスチレン系樹脂押出発泡体は、建築材料として、並びに保冷庫又は保冷車用の断熱材として特に有用である。また、非ハロゲン系発泡剤が用いられることにより、スチレン系樹脂押出発泡体の環境適応性が優れる。
【発明を実施するための最良の形態】
【００３２】
本発明に用いられるスチレン系樹脂は、特に限定されない。スチレン系樹脂として、例えば、スチレン、メチルスチレン、エチルスチレン、イソプロピルスチレン、ジメチルスチレン、ブロモスチレン、クロロスチレン、ビニルトルエン、ビニルキシレンなどのスチレン系単量体（モノマー）の単独重合体または２種以上の単量体の組み合わせからなる共重合体や、このスチレン系単量体とジビニルベンゼン、ブタジエン、アクリル酸、メタクリル酸、アクリル酸メチル、メタクリル酸メチル、アクリロニトリル、無水マレイン酸、無水イタコン酸などの単量体の１種または２種以上とを共重合させた共重合体などがあげられる。スチレン系単量体と共重合させるこれらの単量体は、スチレン系樹脂押出発泡体において圧縮強度などの物性を低下させない量が用いられる。なお、本発明に用いられるスチレン系樹脂は、前述されたスチレン系単量体の単独重合体または共重合体に限定されない。その他のスチレン系樹脂として、例えば、前述されたスチレン系単量体の単独重合体または共重合体と、前述された他の単量体の単独重合体または共重合体との混合物を用いることができ、さらにジエン系ゴム強化ポリスチレンやアクリル系ゴム強化ポリスチレンが混合されてもよい。また、本発明に用いられるスチレン系樹脂は、分岐構造を有するスチレン系樹脂であってもよい。分岐構造を有するスチレン系樹脂は、メルトフローレート（以下、「ＭＦＲ」とも称される。）、成形加工時の溶融粘度、溶融張力などを調整する目的で用いられる。
【００３３】
本発明に用いられるスチレン系樹脂は、ＭＦＲが０．１〜５０ｇ／１０分であることが好ましい。これにより、押出発泡成形を行う際の成形加工性が優れ、成形加工時の吐出量、得られた押出発泡体の厚みや幅、密度、独立気泡率の調整が容易であり、外観が良好な押出発泡体が得られる。また、押出発泡体の圧縮強度、曲げ強度、曲げたわみ量などの機械的強度や、靱性などの押出発泡体の物理的な特性のバランスが良好となる。この効果をさらに高めるには、スチレン系樹脂のＭＦＲは、０．３〜３０ｇ／１０分であることがさらに好ましく、０．５〜２０ｇ／１０分であることが特に好ましい。なお、本発明において、ＭＦＲは、ＪＩＳ  Ｋ７２１０（１９９９年）のＡ法、試験条件Ｈにより測定される。
【００３４】
本発明において、経済性及び加工性の観点から、前述されたスチレン系樹脂のうちポリスチレン樹脂が特に好適である。また、押出発泡体により高い耐熱性が要求される場合には、スチレン系樹脂として、スチレン‐アクリロニトリル共重合体、（メタ）アクリル酸共重合ポリスチレン、無水マレイン酸変性ポリスチレンを用いることが好ましい。また、押出発泡体により高い耐衝撃性が求められる場合には、スチレン系樹脂として、ゴム強化ポリスチレンを用いることが好ましい。これらスチレン系樹脂は、単独で使用してもよく、共重合成分、分子量や分子量分布、分岐構造、ＭＦＲなどの異なるスチレン系樹脂を２種以上混合して使用してもよい。
【００３５】
本発明に用いられる発泡剤は、環境適合性の観点から非ハロゲン物質であることが好適である。具体的には、（イ）炭素数３〜５の飽和炭化水素から選ばれた１種以上の飽和炭化水素と、（ロ）ジメチルエーテル、ジエチルエーテルおよびメチルエチルエーテルから選ばれる化合物と（ハ）その他の非ハロゲン発泡剤とを含有してなるものが発泡剤として使用される。このような非ハロゲン系発泡剤が用いられることにより、押出発泡体又はその製造方法の環境適合性が向上される。また、上記（イ）、（ロ）、（ハ）の各発泡剤が組み合わされて用いられることにより、得られた押出発泡体の厚み、幅、密度、独立気泡率、熱伝導率、気泡径、表面性を所望の値に調整しやすくなる。つまり、押出発泡体の成形性が優れる。
【００３６】
炭素数３〜５の飽和炭化水素として、プロパン、ｎ−ブタン、ｉ−ブタン、ｎ−ペンタン、ｉ−ペンタン、ネオペンタン、シクロペンタンなどがあげられる。これらのうち、発泡性が良好であることから、プロパン、ｎ−ブタン、ｉ−ブタンよりなる群から選ばれる１種以上のものが好ましい。また、押出発泡体の断熱性が良好となることから、ｎ−ブタン、ｉ−ブタンから選ばれる１種以上のものが好ましく、特に好ましくはｉ−ブタンである。
【００３７】
発泡剤としての炭素数３〜５の飽和炭化水素は、発泡剤全量１００重量部 に対して、１００〜２０重量部とすることが好ましく、より好ましくは８０〜３０重量部、特に好ましくは６０〜４０重量部である。上記飽和炭化水素の含有量を上記範囲とすることにより、押出発泡体に高い断熱性と難燃性とを併有させることができる。また、可塑性が適度な範囲となって、押出機内におけるスチレン系樹脂と発泡剤との混練が均一となり、押出機の圧力制御が容易となる。
【００３８】
発泡剤としてのジメチルエーテル、ジエチルエーテルおよびメチルエチルエーテルから選ばれる化合物は、発泡剤全量１００重量部に対して、０〜８０重量部とすることが好ましく、より好ましくは２０〜７０重量部、特に好ましくは４０〜６０重量部である。上記化合物の含有量を上記範囲とすることにより、押出発泡体に高い断熱性と難燃性、成形性を併有させることができる。また、上記化合物と同様に発泡剤として用いられるその他のエーテルとして、イソプロピルエーテル、ｎ−ブチルエーテル、ジイソアミルエーテル、フラン、フルフラール、２−メチルフラン、テトラヒドロフラン、テトラヒドロピランなどがあげられる。
【００３９】
その他の非ハロゲン発泡剤としては、水、二酸化炭素、アルコールよりなる群から選ばれるものがあげられる。これらが、発泡剤として用いられることにより、（イ）炭素数３〜５の飽和炭化水素および（ロ）ジメチルエーテル、ジエチルエーテル、メチルエチルエーテルから選ばれる化合物の使用量、すなわち可燃性の発泡剤の使用が減じられ、得られた発泡剤の難燃性が向上される。
【００４０】
その他の非ハロゲン発泡剤としては、水を、発泡剤全量１００重量部に対して０〜８０重量部とすることが好ましく、より好ましくは３〜７０重量部、特に好ましくは３〜３０重量部、最も好ましくは５〜２０重量部である。水の含有量を上記範囲とすることにより、押出発泡体に高い断熱性と成形性とを併有させ、その表面を好とすることができる。発泡剤として水が用いられることにより、発泡剤の種類、組成、使用量、後述される気泡径分布図において複数のピークをもつ気泡構造が得られる。これにより、単一のピークをもつ気泡構造と比較して断熱性に優れたスチレン系樹脂押出発泡体を得ることができる。
【００４１】
その他の非ハロゲン系発泡剤として水が用いられる場合には、安定して押出発泡成形を行うために、吸水性物質が添加されことが好ましい。吸水性物質とは、それ自体が水を吸水するもの、吸収するもの、吸着するもの、水によって膨潤するもの、又は水と反応し水和物を形成する化合物をいう。吸水性物質は、スチレン系樹脂に対して相溶性の低い水を吸収、吸着、あるいは反応してゲルを形成し、ゲルの状態でスチレン系樹脂中に均一に分散するので、押出発泡体に気孔やボイドが生ずることなく、安定した押出発泡成形が実現されると考えられる。
【００４２】
その他の非ハロゲン系発泡剤として二酸化炭素が用いられる場合には、発泡剤全量１００重量部に対して３〜４０重量部とすることが好ましく、より好ましくは５〜３０重量部である。二酸化炭素の含有量を上記範囲とすることにより、押出発泡体の断熱性及び成形性が良好となるので好ましい。
【００４３】
炭素数３〜５の飽和炭化水素の量が前記範囲より少なければ、得られた押出発泡体の断熱性が劣るおそれがある。炭素数３〜５の飽和炭化水素以外の他の非ハロゲン系発泡剤の量が前記範囲を超えると、可塑性が高くなりすぎて、押出機内のスチレン系樹脂と発泡剤との混練状態が不均一となり、押出機の圧力制御が難しくなる傾向にある。
【００４４】
本発明においては、更に他の発泡剤が用いられてもよい。他の発泡剤としては、具体的には、蟻酸メチルエステル、蟻酸エチルエステル、蟻酸プロピルエステル、蟻酸ブチルエステル、蟻酸アミルエステル、プロピオン酸メチルエステル、プロピオン酸エチルエステルなどのカルボン酸エステル類、メタノール、エタノール、プロピルアルコール、ｉ−プロピルアルコール、ブチルアルコール、ｉ−ブチルアルコール、ｔ−ブチルアルコールに例示されるアルコール類、ジメチルケトン、メチルエチルケトン、ジエチルケトン、メチルｎ−プロピルケトン、メチルｎ−ブチルケトン、メチルｉ−ブチルケトン、メチルｎ−アミルケトン、メチルｎ−ヘキシルケトン、エチルｎ−プロピルケトン、エチルｎ−ブチルケトンに例示されるケトン類、塩化メチル、塩化エチルなどのハロゲン化アルキルなどの有機発泡剤、窒素、アルゴン、ヘリウムなどの無機発泡剤、アゾ化合物、テトラゾールなどの化学発泡剤があげられる。
【００４５】
スチレン系樹脂押出発泡体における他の発泡剤の添加量は、断熱性、発泡成形性、発泡体密度を考慮して適宜決めればよいが、スチレン系樹脂組成物１００重量部に対して０〜４重量部が好ましく、より好ましくは０〜３重量部である。
【００４６】
スチレン系樹脂に対する発泡剤の全量は、スチレン系樹脂組成物１００重量部に対して、４．５〜１０重量部とすることが好ましい。なお、スチレン系樹脂押出発泡体に含まれる発泡剤の含有量は、得られたスチレン系樹脂押出発泡体から、全ての表面を２ｍｍ以上切除した試験片を密閉容器中で加熱して、抽出される気体、又はスチレン系樹脂の種類によっては溶剤に溶解して抽出される気体を試料として、ガスクロマトグラフィーを用いて測定することができる。
【００４７】
本発明に用いられる吸水性物質の具体例としては、表面にシラノール基を有する無水シリカ（酸化ケイ素）（例えば日本アエロジル（株）製ＡＥＲＯＳＩＬなどが市販されている。）などのように表面に水酸基を有する粒子径１０００ｎｍ以下の微粉末、スメクタイト、膨潤性フッ素雲母などの吸水性あるいは水膨潤性の層状珪酸塩あるいはこれらの有機化処理品、ゼオライト、活性炭、アルミナ、シリカゲル、多孔質ガラス、活性白土、けい藻土などの多孔性物質、硫酸ナトリウム、硫酸カリウム、硫酸マグネシウム、硫酸カルシウム、硫酸バリウム、硫酸アルミニウム、硫酸亜鉛、硫酸アンモニウム、などの硫酸塩、炭酸ナトリウム、炭酸水素ナトリウム、炭酸マグネシウム、炭酸アンモニウムなどの炭酸塩、リン酸ナトリウム、リン酸マグネシウム、リン酸アルミニウム、リン酸アンモニウム、リン酸三ナトリウム、リン酸水素二ナトリウム、リン酸二水素ナトリウム、リン酸三アンモニウム、リン酸二水素カルシウム、リン酸水素カルシウム、などのリン酸塩、クエン酸カルシウム、クエン酸三ナトリウム、クエン酸三カリウム、乳酸カルシウム、シュウ酸アンモニウム、シュウ酸カリウム、コハク酸二ナトリウム、酢酸ナトリウム、ピロリン酸ナトリウム、塩化マグネシウム、塩化バリウムなどの金属塩、酸化ホウ素、ホウ酸ナトリウムなどのホウ素化合物、ポリアクリル酸塩系重合体、澱粉−アクリル酸グラフト共重合体、ポリビニルアルコール系重合体、ビニルアルコール−アクリル酸塩系共重合体、エチレン−ビニルアルコール系共重合体、ポリアクリロニトリル−メタクリル酸メチル−ブタジエン系共重合体、ポリエチレンオキサイド系共重合体およびこれらの誘導体などの吸水性高分子などがあげられる。吸水性物質は単独で使用してもよく、あるいは、２種以上の吸水性物質を併用することもできる。
【００４８】
前述された吸水性物質のうち、無水シリカ、ポリアクリル酸塩系重合体、スメクタイト、膨潤性フッ素雲母などの吸水性あるいは水膨潤性の層状珪酸塩、硫酸金属塩、炭酸金属塩、リン酸金属塩などの金属塩、ゼオライトなどの多孔性物質が、押出発泡成形時の安定性、気孔やボイドなどの発生を抑制し、小気泡と大気泡とが混在した海島構造を有する特徴的な気泡構造を形成させて、押出発泡体に所望の断熱性能を発現させるので好ましい。
【００４９】
本発明で用いられる吸水性物質の量は、水の添加量などによって、適宜調整されるものであるが、スチレン系樹脂組成物１００重量部に対して、０．１〜１０重量部とすることが好ましい。さらに好ましくは、０．１〜８重量部、特に好ましくは０．２〜７重量部である。吸水性物質の量が上記範囲とされることにより、押出機内における水の分散が良好となり、押出発泡成形が安定され、気孔やボイドなどの発生が抑制されるという利点がある。また、後述される特徴的な気泡径分布を有する気泡構造が形成され、所望の断熱性能が発現され、その品質が安定するという利点がある。
【００５０】
上記層状珪酸塩とは、主として酸化ケイ素の四面体シートと、主として金属水酸化物の八面体シートとからなる。四面体シートと八面体シートとは単位層を形成する。各単位層は、単独であるいは単位層間に陽イオンなどが介在されて、複数層に積層される。この複数層が一次粒子、あるいは一次粒子の凝集体である二次粒子を形成して存在する。層状珪酸塩の例として、スメクタイト族粘土および膨潤性雲母などがあげられる。
【００５１】
スメクタイト族粘土は、化学式（１）：Ｘ0.2〜0.6Ｙ2〜3Ｚ4Ｏ10（ＯＨ）2・ｎＨ2Ｏ（式中、Ｘは、Ｋ、Ｎａ、１／２Ｃａおよび１／２Ｍｇよりなる群から選ばれる１種以上であり、Ｙは、Ｍｇ、Ｆｅ、Ｍｎ、Ｎｉ、Ｚｎ、Ｌｉ、ＡｌおよびＣｒよりなる群から選ばれる１種以上であり、Ｚは、ＳｉおよびＡｌよりなる群から選ばれる１種以上である。なお、Ｈ2Ｏは層間イオンと結合している水分子を表わし、ｎ＝０．５〜１０程度であるが、ｎは層間イオンおよび相対湿度に応じて著しく変動するため、この範囲に限定されない。）で表わされる天然または合成されたものである。スメクタイト族粘土の具体例として、モンモリロナイト、バイデライト、ノントロナイト、サポナイト、鉄サポナイト、ヘクトライト、ソーコナイト、スチブンサイトおよびベントナイトなどのほか、これらの置換体、誘導体、またはこれらの混合物があげられる。
【００５２】
上記膨潤性雲母は、化学式（２）：Ｘ0.5〜1.0Ｙ2〜3（Ｚ4Ｏ10）（Ｆ、ＯＨ）2  （式中、Ｘは、Ｌｉ、Ｎａ、Ｋ、Ｒｂ、Ｃａ、ＢａおよびＳｒよりなる群から選ばれる１種以上であり、Ｙは、Ｍｇ、Ｆｅ、Ｎｉ、Ｍｎ、ＡｌおよびＬｉよりなる群から選ばれる１種以上であり、Ｚは、Ｓｉ、Ｇｅ、Ａｌ、ＦｅおよびＢよりなる群から選ばれる１種以上である）で表わされる天然または合成されたものである。これらは、水、水と任意の割合で相溶する極性のある有機化合物、または水と極性のある有機化合物の混合溶媒中で膨潤する性質を有する。膨潤性雲母の具体例として、リチウム型テニオライト、ナトリウム型テニオライト、リチウム型四ケイ素雲母、およびナトリウム型四ケイ素雲母などのほか、これらの置換体、誘導体、あるいはこれらの混合物があげられる。
【００５３】
膨潤性雲母の中にはバーミキュライト類と似通った構造を有するものもあり、このようなバーミキュライト類相当品なども使用し得る。バーミキュライト類相当品には３八面体型と２八面体型があり、化学式（３）：（Ｍｇ,Ｆｅ,Ａｌ）2〜3（Ｓｉ4-xＡｌx）Ｏ10（ＯＨ）2・（Ｍ+,Ｍ2+1/2）x・ｎＨ2Ｏ（式中、ＭはＮａおよびＭｇなどのアルカリまたはアルカリ土類金属の交換性陽イオン、ｘ＝０.６〜０.９、ｎ＝３.５〜５である）で表わされるものがあげられる。
【００５４】
層状珪酸塩は単独で使用してもよく、２種以上を組み合わせて使用してもよい。前述された層状珪酸塩のうち、得られる押出発泡体中の分散性、水を用いた場合における押出発泡成形安定性の点などから、スメクタイト族粘土、膨潤性雲母が好ましく、さらに好ましくは、モンモリロナイト、ベントナイト、ヘクトライト、合成スメクタイトなどのスメクタイト族粘土、膨潤性フッ素雲母などの層間にナトリウムイオンを有する膨潤性雲母である。
【００５５】
ベントナイトの代表例としては、天然ベントナイト、精製ベントナイトなどがあげられる。また、有機化ベントナイトなども使用できる。ヘクトライトの代表例としては、合成ヘクトライトがあげられる。スメクタイトには、アニオン系ポリマー変性モンモリロナイト、シラン処理モンモリロナイト、高極性有機溶剤複合モンモリロナイトなどのモンモリロナイト変性処理生成物が含まれる。
【００５６】
層状珪酸塩の含有量は、水の添加量などによって適宜調整されるものであるが、スチレン系樹脂組成物１００重量部に対して、０．１〜１０重量部とすることが好ましく、さらに好ましくは０．２〜７重量部である。層状珪酸塩の含有量が上記範囲にされることにより、水の添加量に対して層状珪酸塩の水の吸収量又は吸着量が十分に上回って水の分散性が良好となるので、押出発泡成形が安定され、気孔やボイドなどの発生が抑制されるという利点がある。また、過剰の層状珪酸塩による気泡むらが生じず、独立気泡が良好に形成されるという利点がある。また、後述される特徴的な気泡径分布を有する気泡構造が形成され、所望の断熱性能が発現されるという利点がある。水と層状珪酸塩の混合比率（重量比）は、好ましくは０．０２〜２０の範囲であり、さらに好ましくは０．１〜１０、特に好ましくは０．１５〜５、最も好ましくは０．２５〜２の範囲である。
【００５７】
本発明において、例えば建築用断熱材のようなスチレン系樹脂押出発泡体の用途における要求に応えるために、スチレン系樹脂に難燃剤が添加されてもよい。難燃剤としては、例えば、ハロゲン系難燃剤、リン酸エステル系化合物、窒素含有化合物などがあげられる。
【００５８】
ハロゲン難燃剤としては、具体的には、例えば、（ａ）テトラブロモエタン、テトラブロモシクロオクタン、ヘキサブロモシクロドデカン、ジブロモエチルジブロモシクロヘキサン、ジブロモジメチルヘキサン、２−（ブロモメチル）−２−（ヒドロキシメチル）−１，３−プロパンジオール、ジブロモネオペンチルグリコール、トリブロモネオペンチルアルコール、ペンタエリスリチルテトラブロミド、モノブロモジペンタエリスリトール、ジブロモジペンタエリスリトール、トリブロモジペンタエリスリトール、テトラブロモジペンタエリスリトール、ペンタブロモジペンタエリスリトール、ヘキサブロモジペンタエリスリトール、ヘキサブロモトリペンタエリスリトール、ポリブロム化ポリペンタエリスリトール、などの臭素化脂肪族化合物あるいはその誘導体、あるいは臭素化脂環式化合物あるいはその誘導体、（ｂ）ヘキサブロモベンゼン、ペンタブロモトルエン、エチレンビスペンタブロモジフェニル、デカブロモジフェニルエーテル、オクタブロモジフェニルエーテル、ビス（２，４，６ートリブロモフェノキシ）エタン、テトラブロモ無水フタル酸、オクタブロモトリメチルフェニルインダン、ペンタブロモベンジルアクリレート、トリブロモフェニルアリルエーテル、２，３−ジブロモプロピルペンタブロモフェニルエーテルなどの臭素化芳香族化合物あるいはその誘導体、（ｃ）テトラブロモビスフェノールＡ、テトラブロモビスフェノールＡジアリルエーテル、テトラブロモビスフェノールＡジメタリルエーテル、テトラブロモビスフェノールＡジグリシジルエーテル、テトラブロモビスフェノールＡジグリシジルエーテルのトリブロモフェノール付加物、テトラブロモビスフェノールＡビス（２，３−ジブロモプロピルエーテル）、テトラブロモビスフェノールＡビス（２−ブロモエチルエーテル）、テトラブロモビスフェノールＡビス（２，３−ジブロモ−２−メチルプロピルエーテル）、テトラブロモビスフェノールＳビス（２，３−ジブロモプロピルエーテル）、テトラブロモビスフェノールＳ、などの臭素化ビスフェノール類およびその誘導体、（ｄ）テトラブロモビスフェノールＡポリカーボネートオリゴマー、テトラブロモビスフェノールＡジグリシジルエーテルとブロモ化ビスフェノール付加物エポキシオリゴマーなどの臭素化ビスフェノール類誘導体オリゴマー、（ｅ）ペンタブロモベンジルアクリレートポリマーなどの臭素化アクリル樹脂、（ｆ）エチレンビステトラブロモフタルイミド、エチレンビスジブロモノルボルナンジカルボキシイミド、２，４，６−トリス（２，４，６−トリブロモフェノキシ）１，３，５−トリアジン、トリス（２，３−ジブロモプロピル）イソシアヌレートなどの臭素および窒素原子含有化合物、（ｇ）トリス（トリブロモネオペンチル）ホスフェート、トリス（ブロモフェニル）ホスフェートなどの臭素および燐原子含有化合物、（ｈ）塩素化パラフィン、塩素化ナフタレン、パークロロペンタデカン、塩素化芳香族化合物、塩素化脂環式化合物、などの塩素含有化合物、（ｉ）臭化アンモニウムなどの臭素化無機化合物、などが挙げられる。これらの化合物は単独または２種以上を混合して使用できる。さらには、本発明におけるスチレン系樹脂の１種である臭素化ポリスチレン樹脂も、難燃剤として用いることができる。
【００５９】
これらの中でも、難燃性の観点から、ヘキサブロモシクロドデカン、テトラブロモシクロオクタン、テトラブロモビスフェノールＡビス（２，３−ジブロモプロピルエーテル）、トリス（２，３−ジブロモプロピル）イソシアヌレートのいずれかを含むことが好ましい。
【００６０】
ハロゲン系難燃剤のスチレン系樹脂発泡体中における含有量は、スチレン系樹脂１００重量部に対し、０．１〜２０重量部が好ましい。但し、ＪＩＳ  Ａ９５１１測定方法Ａに規定される難燃性が得られるように、発泡剤添加量、発泡体密度、難燃相乗効果を有する添加剤などの種類あるいは添加量などにあわせて適宜調整されることがより好ましい。具体的には、ハロゲン系難燃剤のスチレン系樹脂発泡体中における含有量は、スチレン系樹脂１００重量部に対して、１〜２０重量部が好ましく、より好ましくは１〜１５重量部、さらに好ましくは２〜８重量部である。ハロゲン系難燃剤の含有量を上記範囲内とすることにより、目的とする難燃性などの良好な諸特性が得られる。また、押出発泡体の耐熱性や表面性、押出発泡体製造時の安定性が良好となる。
【００６１】
本発明において、スチレン系樹脂発泡体の難燃性を向上させる目的で、上述したハロゲン難燃剤と相乗効果を示す難燃助剤を添加してもよい。このようなハロゲン難燃剤と相乗効果を示す難燃助剤としては、含鉄化合物、含燐化合物、含窒素化合物、含ホウ素化合物、含硫黄化合物などが挙げられる。具体的には、酸化鉄や含燐化合物、含窒素化合物、含ホウ素化合物、含硫黄化合物（芳香族スルホン酸系化合物）などが使用できる。これらの中でも難燃性の観点から、含鉄化合物として酸化鉄、含燐化合物としてトリフェニルホスフェートやトリス（トリブロモネオペンチル）ホスフェート、含窒素化合物としてシアヌル酸やイソシアヌル酸およびこれらの誘導体、含ホウ素化合物として酸化ホウ素、含硫黄化合物としてスルファニル酸およびこの誘導体が好ましい。なお、シアヌル酸誘導体、イソシアヌル酸誘導体としては、例えば特開２００２−３０１７４号公報（［００６９］段落〜［００７９］段落）記載のものが使用できる。このようなハロゲン難燃剤と相乗効果を示す難燃助剤のスチレン系樹脂発泡体中における含有量は、ハロゲン難燃剤と相乗効果を示す難燃助剤の種類にもよるが、スチレン系樹脂１００重量部に対し、０．０００１〜１０重量部であることが好ましい。
【００６２】
本発明においては、さらに、必要に応じて、本発明の効果を阻害しない範囲で種々のシリカ、ケイ酸カルシウム、ワラストナイト、カオリン、クレイ、マイカ、酸化亜鉛、酸化チタン、炭酸カルシウムなどの無機化合物、ステアリン酸ナトリウム、ステアリン酸マグネシウム、ステアリン酸バリウム、流動パラフィン、オレフィン系ワックス、ステアリルアミド系化合物などの加工助剤、フェノール系抗酸化剤、リン系安定剤、窒素系安定剤、イオウ系安定剤、ベンゾトリアゾール類、ヒンダードアミン類などの耐光性安定剤、前記以外の難燃剤、帯電防止剤、顔料などの着色剤などの添加剤を含有されてもよい。
【００６３】
本発明に係るスチレン系樹脂押出発泡体は、気泡径が小さい気泡（以下、「小気泡」とも称せられる。）と、大きな気泡（以下、「大気泡」とも称せられる。）とが海島状に混在する特徴的な気泡構造を有する。仮に、ほぼ均一な径の気泡のみからなる押出発泡体では、気泡径を小さくすることにより断熱性能が向上される一方、気泡径が小さくなると押出発泡体の厚みを増すには多くの樹脂が必要となる。その結果、押出発泡体の密度が高くなるうえ、押出時の圧力が高くなる、吐出量が少なくなるなど、押出発泡体の成形性が低下するという弊害が生ずる。これに対し、小気泡と大気泡とが海島状に混在する気泡構造によれば、小気泡により断熱性能が向上され、大気泡により押出発泡体の厚みを増すことが容易となり、断熱性が高く、かつ低密度の押出発泡体が得られる。
【００６４】
前述された大気泡と小気泡とが混在する気泡構造は、具体的には、以下に示される気泡径分布図により特定される。この気泡径分布図は、スチレン系樹脂押出発泡体の押出方向に沿った断面における所定範囲をサンプリングし、得られたサンプル断面における各気泡の気泡径及び面積を求め、横軸を０．００ｍｍから最大気泡径まで０．０２ｍｍ毎の区間に区分された気泡径とし、縦軸を下記式（１）で求められる区間毎の面積比としたものである。
式（１）：区間毎の面積比＝区間に属する気泡径を有する気泡の面積の和／全気泡の面積の和
【００６５】
以下に、気泡径分布図の詳細な作成方法が説明される。スチレン系樹脂押出発泡体の押出方向に沿った断面の所定範囲がサンプリングされる。押出方向に沿った断面とは、スチレン系樹脂押出発泡体の押出方向であって厚み方向に拡がる断面である。この断面の所定範囲がサンプリングされる。サンプリングされる位置は、特殊な気泡構造となるスチレン系樹脂押出発泡体の表裏面付近を除けば、断面の何処がサンプリングされてもよいが、各断面の幅中央の位置において、厚さの中心およびその中心に対して上下対称となる各位置の３点程度がサンプリングされることが好ましい。
【００６６】
サンプリングされた各試料が走査型電子顕微鏡（ＳＥＭ）により撮影されて、ＳＥＭ画像が得られる。ＳＥＭ画像の撮影倍率は３０〜４０倍程度とする。撮影範囲は、例えば、縦×横が数ｍｍ〜数ｃｍ程度とする。各ＳＥＭ画像が、厚み方向を縦方向、押出方向を横方向として、画像処理装置（例えば、（株）ピアス製、ＰＩＡＳ−II型）により処理されて、ＳＥＭ画像中の個々の気泡の面積（以下、「気泡面積」と称される。）（ａ）が求められる。また、同様にして、各気泡の縦方向（厚み方向：Ｚｆ）および横方向（押出方向：Ｘｆ）の最大径（Ｆｅｒｅｔ径）が求められる。なお、気泡面積および最大径の測定は、ＳＥＭ画像中に気泡の全景が映し出された気泡のみが対象とされ、ＳＥＭ画像の端部で気泡の一部が欠落しているものや、ＳＥＭ画像の端部ではなくとも気泡壁の一部が欠落したり、隣の気泡等と一体化している気泡は除かれる。この除外した部分は測定全面積からも除外される。測定対象となる気泡は、少なくとも２００個以上であることが好ましい。従って、１つのＳＥＭ画像において２００個以上の気泡が測定できる場合もあるが、そうでない場合は、２つ以上のＳＥＭ画像が用いられてもよい。
【００６７】
ＳＥＭ画像中の各気泡を楕円形と仮定して、次の式（３）および式（４）に従って、各気泡の押出方向気泡径（Ｘ）、厚み方向気泡径（Ｚ）が求められる。
式（３）：Ｘ＝［｛（４×ａ）／（π×Ｘｆ×Ｚｆ）｝１／２］×Ｘｆ
式（４）：Ｚ＝［｛（４×ａ）／（π×Ｘｆ×Ｚｆ）｝１／２］×Ｚｆ
【００６８】
求められた各気泡の厚み方向の気泡径Ｚ、押出方向又は幅方向の気泡径Ｘが式（５）に従って相乗平均されることにより、各気泡の代表気泡径Ｄが求められる。
式（５）：Ｄ＝（Ｘ×Ｚ）１／２
【００６９】
ゼロから最大気泡径までの範囲において、横軸を０．０２ｍｍ毎に区間分けした代表気泡径Ｄとし、縦軸を上記式（１）で表される区間毎の面積比とした図が、本発明における気泡径分布図である。気泡径分布図における代表気泡径Ｄの区分けは、例えば、最も小さい区間は代表気泡径Ｄがゼロ以上０．０２ｍｍ未満となる。なお、本明細書において、単に「気泡径」と記載している場合は、特に断りがない限り上記代表気泡径Ｄを示すものとする。また、気泡径分布図の横軸、つまり代表気泡径Ｄの個々の区間の範囲は、その区間の最小の代表気泡径Ｄを含み、最小の代表気泡径Ｄから０．０２ｍｍ大きい気泡径は含まないものとする。すなわち区間に属する気泡径は、区間の最小気泡径以上で区間の最小気泡径＋０．０２ｍｍ未満である。
【００７０】
上記気泡径分布図において、気泡径がゼロから０．０２ｍｍ未満の区間から、その区間における面積比を隣接する区間の面積比とが比較され、ある区間における面積比が、前後に隣接する２つの区間（気泡径が０．０２ｍｍ小さい区間および０．０２ｍｍ大きい区間）における面積比より大きい値を持つ場合に本発明においてピークが認定され、その区間の面積比がピーク面積比と称され、その区間がピーク区間と称される。前後に隣接する２つの区間のいずれか一方、あるいは両方における面積比が等しい場合には、等しい側の区間のさらに隣の区間の面積比が比較され、その面積比より大きい場合にはこの複数の区間を合わせてピーク区間とされる。隣接するいずれか一方又は、両方の区間における面積比の方が大きい場合はピークと判断されない。
【００７１】
本発明に係るスチレン系樹脂押出発泡体は、この気泡径分布図において、少なくとも以下の条件（ａ）及び条件（ｂ）を満たす。
条件（ａ）：気泡径の全区間における面積比が複数のピークをなす。
条件（ｂ）：上記複数のピークのうち、気泡径が０．００ｍｍ以上０．０２ｍｍ未満の第１区間から、最も気泡径が小さい区間に存在する第１ピークと該第１ピークに最も近接する第２ピークとの間に存在する最も低い面積比を有する第２区間までに含まれる各区間の面積比の総和が、０．５５〜０．９５である。
【００７２】
条件（ｂ）において、気泡径分布図における気泡径が０．００ｍｍ以上０．０２ｍｍ未満の区間が、本発明において第１区間と称せられる。また、気泡径の全区間における面積比による複数のピークのうち、その他のいずれのピークより気泡径が小さい区間に存在するピークが、本発明において第１ピークと称せられる。第１ピークより気泡径が大きい区間にあり、かつ第１ピークと最も近接するピークが、本発明において第２ピークと称せられる。この第１ピークと第２ピークとの間に存在する面積比が最も低い区間が、本発明において第２区間と称される。第１区間から第２区間までに存在する気泡は、前述された小気泡である。以下、本明細書において単に「小気泡」と称される場合は、第１区間から第２区間までに存在する気泡をいうものとする。また、第２区間より気泡径が大きい区間に存在する気泡は、前述された大気泡である。以下、本明細書において単に「大気泡」と称される場合は、第２区間より気泡径が大きい区間に存在する気泡をいうものとする。
【００７３】
スチレン系樹脂押出発泡体が条件（ａ）を満たすことにより、つまり、気泡径の全区間における面積比が複数のピークをなすことにより、前述されたように、スチレン系樹脂押出発泡体が複数の気泡径からなる構造を有することになる。さらに、スチレン系樹脂押出発泡体が条件（ｂ）を満たすことにより、その複数の径からなる気泡構造が、特定比率の小気泡と特定比率の大気泡とから構成されることとなり、押出発泡体の断熱性が向上されるとともに、押出発泡体の厚みを増すことが容易となる。スチレン系樹脂押出発泡体における第１区間から第２区間までの面積比の総和は、より好ましくは０．５５〜０．９０であり、特に好ましくは０．６０〜０．８５である。
【００７４】
本発明に係るスチレン系樹脂押出発泡体は、更に、以下の条件（ｃ）を満たすことが好ましい。
条件（ｃ）：上記第２区間より気泡径が大きい各区間に存在する気泡の平均気泡径が０．２６ｍｍ以上である。
本発明において大気泡径の平均気泡径とは、大気泡の各気泡の代表気泡径Ｄを相加平均した値である。大気泡の平均気泡径が上記範囲とされることにより、押出発泡体の厚みを増すことが容易となる。この大気泡の平均気泡径は、より好ましくは０．２７ｍｍ以上であり、特に好ましくは０．２８ｍｍ以上である。
【００７５】
本発明に係るスチレン系樹脂押出発泡体は、更に、以下の条件（ｄ）を満たすことが好ましい。
条件（ｄ）：上記スチレン系樹脂押出発泡体の押出方向に沿った断面における所定範囲をサンプリングし、得られたサンプル断面における気泡の平均気泡径を求め、下記式（２）で求められる気泡異方化率が０．５〜１．５である。
式（２）：気泡異方化率＝厚み方向の平均気泡径／押出方向の平均気泡径
本発明において、平均気泡径とは、各気泡の厚み方向気泡径Ｚ、押出方向の気泡径Ｘを相加平均した値である。気泡異方化率が上記範囲とされることにより、押出発泡体の平面圧縮強度を低下させずに断熱性が向上される。この気泡異方化率は、より好ましくは０．６〜１．３であり、特に好ましくは０．７〜１．２である。
【００７６】
本発明に係るスチレン系樹脂押出発泡体は、更に、以下の条件（ｅ）を満たすことが好ましい。
条件（ｅ）：上記複数のピークが、気泡径が０．００ｍｍ以上０．２０ｍｍ未満の区間に存在する少なくとも１つのピークと、気泡径が０．２０ｍｍ以上０．４２ｍｍ未満の区間に存在する少なくとも１つのピークを含む。
複合セル構造のピークが上記範囲に存在することにより、押出発泡体の断熱性能と機械特性との双方がバランスよく向上される。複数のピークは、より好ましくは、気泡径が０．０２ｍｍ以上０．１６ｍｍ未満の区間に存在する少なくとも１つのピークと、気泡径が０．２０ｍｍ以上０．３８ｍｍ未満の区間に存在する少なくとも１つのピークとを含むものである。
【００７７】
本スチレン系樹脂押出発泡体は、スチレン系樹脂を溶融混練手段に供給するとともに、核剤を含む添加剤及び発泡剤を溶融混練手段に供給してスチレン系樹脂と混練することによりスチレン系樹脂組成物とし、このスチレン系樹脂組成物を高圧領域からダイリップを通して低圧領域に押出発泡することにより得られる。
【００７８】
スチレン系樹脂押出発泡体の気泡径分布を調整する手法としては、発泡剤に水を用い、他の発泡剤の種類及び使用量、吸水性物質の種類及び使用量、押出発泡の成形条件などにより調整できる。このような成形条件として、例えば、溶融されたスチレン系樹脂組成物を大気中へ吐出する際の厚み拡大率の調整、つまり、ダイリップのスリットの厚みの調整と成形金型の高さの調整があげられる。また、成形抵抗を調整する手法があげられる。
【００７９】
スチレン系樹脂に各種添加剤を添加する手順として、例えば、スチレン系樹脂に対して各種添加剤を添加して混合した後、押出気に供給して加熱溶融し、更に発泡剤を添加して混合する手順があげられるが、各種添加剤をスチレン系樹脂に添加するタイミングや混練時間は特に限定されない。
【００８０】
スチレン系樹脂の加熱温度は、使用されるスチレン系樹脂が溶融する温度以上であればよいが、添加剤などの影響による樹脂の分子劣化ができる限り抑制される温度、例えば１５０〜２６０℃程度が好ましい。溶融混練時間は、単位時間当たりのスチレン系樹脂の押出量や溶融混練手段として用いる押出機の種類により異なるので一義的に規定することはできず、スチレン系樹脂と発泡剤や添加剤とが均一に分散混合されるに要する時間として適宜設定される。
【００８１】
溶融混練手段としては、例えばスクリュー型の押出機などがあげられるが、通常の押出発泡に用いられるものであれば特に制限されない。ただし、樹脂の分子劣化をできる限り抑えるためには、押出機のスクリュー形状を低せん断タイプのものとすることが好ましい。
【００８２】
発泡成形方法は、例えば、押出整形用に使用される開口部が直線のスリット形状を有するスリットダイを通じて、高圧領域から低圧領域へ開放して得られた押出発泡体を、スリットダイと密着又は接して設置された成形金型、及びこの成形金型の下流側に隣接して設置された成形ロールなどを用いて、断面積の大きい板状発泡体を成形する方法が用いられる。成形金型の流動面形状の調整および金型温度の調整によって、押出発泡体に所望の断面形状、表面性、その他の品質が得られる。
【００８３】
気泡異方化率を制御する方法として、例えば、押出発泡時に溶融樹脂を大気中へ発泡させるときの厚み拡大率を調整する方法、すなわちスリット厚みと、矩形化させるための成形金型の高さを調整する方法があげられる。また、押出発泡体を加熱しながら延伸する方法があげられる。詳細には、押出発泡体を加熱空気で加温しながらロールにより延伸処理を行う加熱延伸装置を用いて、引き取り機の回転速度より速くロールを回転させて、得られた押出発泡体を加熱しながら延伸処理を施す。これにより、押出発泡体が押出方向に延伸され、気泡異方化率が小さくなる。
【００８４】
本発明に係るスチレン系樹脂押出発泡体は、例えば建築用断熱材や保冷庫用又は保冷車用の断熱材として使用されることを考慮すると、製造後７日目のＪＩＳ  Ａ９５１１に従って測定される熱伝導率が０．０２５Ｗ／ｍＫ以下であることが好ましい。また、ＪＩＳ  Ａ９５１１に規定される熱伝導率の測定方法のうち、平均温度のみを０℃とし、その他を準じて測定される熱伝導率が０．０２３Ｗ／ｍＫ以下であることが好ましい。
【００８５】
本発明に係るスチレン系樹脂押出発泡体は、例えば建築用断熱材や保冷庫用又は保冷車用の断熱材として使用されるに適した断熱性及び軽量性を考慮すると、発泡体の密度が２５〜６５ｋｇ／ｍ３であることが好ましく、より好ましくは３０〜５５ｋｇ／ｍ３である。
【００８６】
本発明に係るスチレン系樹脂押出発泡体における厚みは、例えば建築用断熱材や保冷庫用又は保冷車用の断熱材として使用されるに適した断熱性、曲げ強度及び圧縮強度を考慮すると、１０〜１５０ｍｍであることが好ましく、より好ましくは１５〜１２０ｍｍであり、特に好ましくは２０〜１００ｍｍである。
【００８７】
本発明に係るスチレン系樹脂押出発泡体は、例えば建築用断熱材や保冷庫用又は保冷車用の断熱材として使用されるに適した断熱性を考慮すると、表面にスキン層を有するものが好適である。
【００８８】
このようにして、本発明によれば、断熱性に優れたスチレン系樹脂押出発泡体が得られることができる。このようなスチレン系樹脂押出発泡体は、建築材料として、並びに保冷庫又は保冷車用の断熱材として特に有用である。
【実施例】
【００８９】
以下、本発明の実施例について説明する。なお、本発明が以下の実施例に限定されないことは勿論である。また、以下の実施例においては、特に断られない限り、「％」は「重量％」を表すものとする。
【００９０】
実施例１から実施例４、比較例１から比較例２について、以下の手法に従って、発泡体密度、独立気泡率、残存発泡剤量、熱伝導率、気泡径分布を評価した。
【００９１】
（１）発泡体密度（ｋｇ／ｍ３）
スチレン系樹脂押出発泡体を約２００ｍｍ（押出方向）×９００ｍｍ（幅方向）×押出厚み（厚み方向）の直方体形状に切り出して重量を測定するとともに、ノギスを用いて、縦寸法、横寸法、高さ寸法を測定した。測定された重量及び各寸法から以下の式に基づいて発泡体密度を求め、単位をｋｇ／ｍ３に換算した。
発泡体密度（ｇ／ｃｍ３）＝発泡体重量（ｇ）／発泡体体積（ｃｍ３）
【００９２】
（２）独立気泡率（％）
マルチピクノメーター（湯浅アイオニクス株式会社）を用いて、ＡＳＴＭ  Ｄ−２８５６に準じて独立気泡率を測定した。
【００９３】
（３）残存発泡剤量（重量部）
製造後７日経過したスチレン系樹脂押出発泡体から、全ての表面を２ｍｍ以上切除し、約１ｇの試験片とした。この試験片を密閉容器に入れて、２００℃、１５分間加熱した。その後、密閉容器中の気体を採取して、ガスクロマトグラフィー（島津製作所株式会社、商品名：ＧＣ−１４Ａ ）を用いて発泡剤の含有量を測定した。
【００９４】
（４）熱伝導率（Ｗ／ｍＫ）
製造後７日経過したスチレン系樹脂押出発泡体の熱伝導率を、ＪＩＳ  Ａ９５１１に従って測定した。また、ＪＩＳ  Ａ９５１１における平均温度を０℃として、その他の測定条件をＪＩＳ  Ａ９５１１に準じて熱伝導率を測定した。
【００９５】
（５）気泡径分布
スチレン系樹脂押出発泡体の気泡径分布図を、前述された手法に従って作成した。この気泡径分布図を用いて、ピーク数、ピーク位置、第１区間から第２区間までの面積比の総和（以下、「小気泡面積比」とも称される。）を前述された手法に従って求めた。
【００９６】
（６）気泡異方化率
スチレン系樹脂押出発泡体の押出方向に沿った断面において、前述された手法でＳＥＭ画像を得た。得られたＳＥＭ画像における各気泡の厚み方向の気泡径Ｚ、押出方向の気泡径Ｘを、式（３）及び式（４）に基づいて求め、これらから式（５）に基づいて平均気泡径を求めた。さらに、式（２）に基づいて気泡異方化率を求めた。
【００９７】
（実施例１）
ポリスチレン（ＰＳジャパン株式会社、商品名：Ｇ９４０１、ＭＦＲ＝２．５ｇ／１０分）１００重量部に対して、ハロゲン系難燃剤としてヘキサブロムシクロドデカン（アルベマール・コーポレーション、商品名：ＳＡＹＴＥＸ  ＨＰ−９００）３．５重量部、タルク（林化成株式会社、商品名：タルカンパウダー）０．１５重量部、ステアリン酸バリウム（堺化学工業株式会社、商品名：ステアリン酸バリウム）０．５重量部、ベントナイト（株式会社ホージュン、商品名：ベンゲル２３）１重量部、トリフェニルホスフェート（大八化学工業株式会社、商品名：ＴＰＰ）１重量部、エポキシ樹脂（旭電化工業株式会社、商品名：ＥＰ−１３）０．２重量部、リン酸３ナトリウム１２水和物（太平洋化学株式会社、商品名：リン酸３ナトリウム（結晶））０．１重量部、含水非晶質二酸化ケイ素（ＤＳＬジャパン株式会社、商品名カープレックス）０．１重量部、安定剤（チバ・スペシャルティ・ケミカルズ株式会社、商品名：ＩＲＧＡＮＯＸ  Ｂ９１１（ヒンダードフェノール系坑酸化剤ＩＲＧＡＮＯＸ１０７６：オクタデシル−３−（３、５−ジ−ｔ‐ブチル−フェニル）プロピオネートとリン系安定剤ＩＲＧＡＦＯＳ１０６８：トリス（２、４−ジ−ｔ‐ブチルフェニル）フォスファイトの１：１混合物）０．４重量部からなる混合物をドライブレンドしてスチレン系樹脂組成物とし、このスチレン系樹脂組成物を第１押出機と第２押出機とを直列に連結した２段式押出機へ７５０ｋｇ／時間で供給した。第１押出機に供給したスチレン系樹脂組成物を、約２００℃に加熱して混練し、第１押出機の先端付近（第２押出機に接続される側）において、発泡剤として、ポリスチレン樹脂１００重量部に対して水（水道水）０．７５重量部、ｉ−ブタン（三井化学株式会社）４重量部、ジメチルエーテル（三井化学株式会社）１．５重量部を、溶融されたスチレン系樹脂組成物に圧入した。なお、使用した発泡剤の組成を発泡剤の全量に対する比率とすると、水１２％、ｉ−ブタン６４％ 、ジメチルエーテル２４％となる。この際、第１押出機の先端における樹脂圧は８〜２０ＭＰａであり、これに対して、発泡剤の圧入圧力を＋０．５〜３ＭＰａに設定した。第１押出機に連結された第２押出機において、樹脂温度を約１２０℃ に冷却し、第２押出機の先端に設けたダイリップより、スチレン系樹脂組成物を大気中へ押し出し、厚み約２５〜３５ｍｍ、幅約１０００ｍｍの直方体形状に押出発泡した。次いで、押し出された直方体形状の押出発泡体に対して、加熱延伸装置を用いて加熱延伸処理（ポストエキスパンション）を施して、スチレン系樹脂押出発泡体を得た。加熱延伸処理では、押出発泡体を９０〜１１０℃に加熱し、ダイリップの下流側に設けられた成形ロールに対して、更に下流側に設けられた引き取りロールを０．５〜２．０ｍ／分速く回転させた。
【００９８】
得られたスチレン系樹脂押出発泡体の評価結果を表１に示す。また、スチレン系樹脂押出発泡体の押出方向に沿った断面のＳＥＭ画像を図１に示す。更に、スチレン系樹脂押出発泡体の気泡径分布図を図２に示す。
【００９９】
図１に示されるＳＥＭ画像において、大径の気泡と小径の気泡とが海島状に形成されていることが確認された。また、図２に示されるように気泡径分布図において、４つのピークが確認されたので、条件（ａ）を満たす。また、表１に示されるように、小気泡面積比は０．８１であり、０．５５〜０．９５の範囲内なので条件（ｂ）を満たす。大気泡の平均径は０．２８ｍｍであり、０．２６ｍｍ以上なので条件（ｃ）を満たす。気泡異方化率は０．７２であり、０．５〜１．５の範囲内なので条件（ｄ）を満たす。確認された４つのピークのうち、気泡径が０．００ｍｍ以上０．２０ｍｍ未満の区間に１つのピークが存在し、気泡径が０．２０ｍｍ以上０．４２ｍｍ未満の区間に３つのピークが存在するので、条件（ｅ）を満たす。
【０１００】
なお、実施例１において、気泡径が０．０６ｍｍ以上０．０８ｍｍ未満の区間に存在するピークが本発明における第１ピークであり、気泡径が０．２６ｍｍ以上０．２８ｍｍ未満の区間に存在するピークが本発明における第２ピークである。また、気泡径が０ｍｍ以上０．０２未満の区間が本発明における第１区間であり、気泡径が０．２２ｍｍ以上０．２４ｍｍ未満の区間が本発明における第２区間である。そして、第１区間から第２区間までに含まれる気泡が小気泡であり、第２区間より気泡径が大きい気泡が大気泡である。
【０１０１】
表１に示されるように、得られたスチレン系樹脂押出発泡体の発泡体密度が３９ｋｇ／ｍ３であり、ＪＩＳ  Ａ９５１１に従って測定された熱伝導率が０．０２３Ｗ／ｍＫであり、平均温度０℃で測定された熱伝導率が０．０２１Ｗ／ｍＫであった。残存発泡剤量は、ｉ−ブタンが３．０％、ジメチルエーテルが１．０％、空気が０．２％であった。独立気泡率は９７％であった。
【０１０２】
【表１】
2008156555.tif 000003
【０１０３】
（実施例２）
ポリスチレン１００重量部に対して、ハロゲン系難燃剤としてヘキサブロムシクロドデカン４重量部、タルク０．２重量部、ステアリン酸バリウム０．５重量部、ベントナイト１重量部、トリス（トリブチルネオペンチル）ホスフェート（大八化学工業株式会社、商品名：ＣＲ−９００）１重量部、エポキシ樹脂０．２重量部、含水非晶質二酸化ケイ素０．１重量部、安定剤０．２重量部、酸化チタン（堺化学工業株式会社、商品名：Ｒ−７Ｅ）３重量部からなる混合物をドライブレンドしてスチレン系樹脂組成物とし、このスチレン系樹脂組成物を２段式押出機へ９００ｋｇ／時間で供給した。また、発泡剤として、ポリスチレン樹脂１００重量部に対して、水０．６重量部、ｉ−ブタン４．５重量部、ジメチルエーテル２．５重量部を溶融されたスチレン系樹脂組成物に圧入した。その他を実施例１と同様にしてスチレン系樹脂押出発泡体を得た。その評価結果を表１に示す。
【０１０４】
表１に示されるように、気泡径分布図において５つのピークが確認されたので、条件（ａ）を満たす。小気泡面積比は０．５６であり、０．５５〜０．９５の範囲内なので条件（ｂ）を満たす。大気泡の平均径は０．３８ｍｍであり、０．２６ｍｍ以上なので条件（ｃ）を満たす。気泡異方化率は０．５８であり、０．５〜１．５の範囲内なので条件（ｄ）を満たす。確認された５つのピークのうち、気泡径が０．００ｍｍ以上０．２０ｍｍ未満の区間に１つのピークが存在し、気泡径が０．２０ｍｍ以上０．４２ｍｍ未満の区間に３つのピークが存在するので、条件（ｅ）を満たす。
【０１０５】
表１に示されるように、得られたスチレン系樹脂押出発泡体の発泡体密度が４１ｋｇ／ｍ３であり、ＪＩＳ  Ａ９５１１に従って測定された熱伝導率が０．０２４Ｗ／ｍＫであり、平均温度０℃で測定された熱伝導率が０．０２２Ｗ／ｍＫであった。残存発泡剤量は、ｉ−ブタンが３．３％、ジメチルエーテルが０．８％、空気が０．２％であった。独立気泡率は９０％であった。
【０１０６】
（実施例３）
ポリスチレン１００重量部に対して、ハロゲン系難燃剤としてヘキサブロムシクロドデカン４重量部、タルク０．２重量部、ステアリン酸バリウム０．５重量部、ベントナイト１重量部、トリス（トリブチルネオペンチル）ホスフェート１重量部、エポキシ樹脂０．２重量部、含水非晶質二酸化ケイ素０．１重量部、安定剤０．２重量部からなる混合物をドライブレンドしてスチレン系樹脂組成物とし、このスチレン系樹脂組成物を２段式押出機へ８００ｋｇ／時間で供給した。また、発泡剤として、ポリスチレン樹脂１００重量部に対して、水０．６３重量部、ｉ−ブタン４．５重量部、ジメチルエーテル２．５重量部を溶融されたスチレン系樹脂組成物に圧入した。その他を実施例１と同様にしてスチレン系樹脂押出発泡体を得た。その評価結果を表１に示す。
【０１０７】
表１に示されるように、気泡径分布図において５つのピークが確認されたので、条件（ａ）を満たす。小気泡面積比は０．７であり、０．５５〜０．９５の範囲内なので条件（ｂ）を満たす。大気泡の平均径は０．４３ｍｍであり、０．２６ｍｍ以上なので条件（ｃ）を満たす。気泡異方化率は０．９５であり、０．５〜１．５の範囲内なので条件（ｄ）を満たす。確認された５つのピークのうち、気泡径が０．００ｍｍ以上０．２０ｍｍ未満の区間に１つのピークが存在し、気泡径が０．２０ｍｍ以上０．４２ｍｍ未満の区間に２つのピークが存在するので、条件（ｅ）を満たす。
【０１０８】
表１に示されるように、得られたスチレン系樹脂押出発泡体の発泡体密度が４１ｋｇ／ｍ３であり、ＪＩＳ  Ａ９５１１に従って測定された熱伝導率が０．０２４Ｗ／ｍＫであり、平均温度０℃で測定された熱伝導率が０．０２２Ｗ／ｍＫであった。残存発泡剤量は、ｉ−ブタンが３．２％、ジメチルエーテルが０．８％、空気が０．１％であった。独立気泡率は９２％であった。
【０１０９】
（実施例４）
押出発泡後に加熱延伸処理（ポストエキスパンション）を行わなかったほかは、実施例１と同様にして、スチレン系樹脂押出発泡体を得た。その評価結果を表１に示す。
【０１１０】
表１に示されるように、気泡径分布図において３つのピークが確認されたので、条件（ａ）を満たす。小気泡面積比は０．７５であり、０．５５〜０．９５の範囲内なので条件（ｂ）を満たす。大気泡の平均径は０．３４ｍｍであり、０．２６ｍｍ以上なので条件（ｃ）を満たす。気泡異方化率は１．３５であり、０．５〜１．５の範囲内なので条件（ｄ）を満たす。確認された３つのピークのうち、気泡径が０．００ｍｍ以上０．２０ｍｍ未満の区間に１つのピークが存在し、気泡径が０．２０ｍｍ以上０．４２ｍｍ未満の区間に１つのピークが存在するので、条件（ｅ）を満たす。
【０１１１】
表１に示されるように、得られたスチレン系樹脂押出発泡体の発泡体密度が４２ｋｇ／ｍ３であり、ＪＩＳ  Ａ９５１１に従って測定された熱伝導率が０．０２４Ｗ／ｍＫであり、平均温度０℃で測定された熱伝導率が０．０２２Ｗ／ｍＫであった。残存発泡剤量は、ｉ−ブタンが３．１％、ジメチルエーテルが０．９％、空気が０．２％であった。独立気泡率は９８％であった。
【０１１２】
（比較例１）
ポリスチレン１００重量部に対して、ハロゲン系難燃剤としてヘキサブロムシクロドデカン３．５重量部、タルク０．１５重量部、ステアリン酸バリウム０．５重量部、ベントナイト１重量部、トリフェニルホスフェート１重量部、エポキシ樹脂０．２重量部、含水非晶質二酸化ケイ素０．１重量部、安定剤０．２重量部からなる混合物をドライブレンドしてスチレン系樹脂組成物とし、このスチレン系樹脂組成物を２段式押出機へ９００ｋｇ／時間で供給した。また、発泡剤として、ポリスチレン樹脂１００重量部に対して、水０．２重量部、ｉ−ブタン４重量部、ジメチルエーテル１．５重量部を溶融されたスチレン系樹脂組成物に圧入した。その他を実施例１と同様にしてスチレン系樹脂押出発泡体を得た。その評価結果を表１に示す。
【０１１３】
表１に示されるように、比較例１では、気泡径分布図において複数のピークを有しない単一気泡構造であり、その気泡は小気泡に相当する気泡であった。したがって、条件（ａ）を満たさない。また、小気泡面積比が１であるので、条件（ｂ）を満たさず、大気泡が存在しないので、条件（ｃ）を満たさない。また、複数のピークが存在しないので、条件（ｅ）を満たさない。
【０１１４】
表１に示されるように、得られたスチレン系樹脂押出発泡体の発泡体密度が３４ｋｇ／ｍ３であり、ＪＩＳ  Ａ９５１１に従って測定された熱伝導率が０．０２７Ｗ／ｍＫであり、平均温度０℃で測定された熱伝導率が０．０２５Ｗ／ｍＫであった。残存発泡剤量は、ｉ−ブタンが３．３％、ジメチルエーテルが０．７％、空気が０．２％であった。独立気泡率は９４％であった。
【０１１５】
（比較例２）
ポリスチレン１００重量部に対して、ヘキサブロムシクロドデカン４重量部、タルク１重量部、トリフェニルホスフェート０．７５重量部、エポキシ樹脂０．３重量部、合成ヘクトライト（Ｒｏｃｋｗｏｏｄ社、商品名：Ｌａｐｏｎｉｔｅ）０．３重量部、アエロジル（日本アエロジル株式会社、商品名：ＡＥＲＯＳＩＬ）０．２重量部、安定剤０．４重量部、ステアリン酸カルシウム（堺化学工業株式会社、商品名：ステアリン酸カルシウム）０．２重量部からなる混合物をドライブレンドしてスチレン系樹脂組成物とし、このスチレン系樹脂組成物を２段式押出機へ９００ｋｇ／時間で供給した。また、発泡剤として、ポリスチレン樹脂１００重量部に対して、水０．４重量部、ｉ−ブタン３．７重量部、ジメチルエーテル２重量部を溶融されたスチレン系樹脂組成物に圧入した。押し出された直方体形状の押出発泡体に対するポストエキスパンションは行わずに、その他を実施例１と同様にしてスチレン系樹脂押出発泡体を得た。
【０１１６】
表１に示されるように、比較例２では、小気泡面積比が０．２４であり、０．５５〜０．９５の範囲外であるので、条件（ｂ）を満たさない。また、大気泡の平均径が０．２２ｍｍであり、０．２６ｍｍ以上でないので、条件（ｃ）を満たさない。
【０１１７】
表１に示されるように、得られたスチレン系樹脂押出発泡体の発泡体密度が３５ｋｇ／ｍ３であり、ＪＩＳ  Ａ９５１１に従って測定された熱伝導率が０．０２６Ｗ／ｍＫであり、平均温度０℃で測定された熱伝導率が０．０２４Ｗ／ｍＫであった。残存発泡剤量は、ｉ−ブタンが３．０％、ジメチルエーテルが１．４％、空気が０．１％であった。独立気泡率は９４％であった。
【０１１８】
スチレン系樹脂押出発泡体が、例えば建築用断熱材として用いられる場合には、熱伝導率が０．０２５Ｗ／ｍＫ以下であることが好ましい。実施例１から実施例４では、このような断熱性能を満たし、比較例１及び比較例２では満たさないことが確認された。
【図面の簡単な説明】
【０１１９】
【図１】図１は、実施例１における押出方向断面のＳＥＭ画像を示す図である。
【図２】図２は、実施例１における気泡径分布図である。
【図２】
2008156555.tif 000004
【図１】
2008156555.tif 000005